КАТАЛИЗАТОР ГИДРОИЗОМЕРИЗАЦИИ, ИЗГОТОВЛЕННЫЙ С ИСПОЛЬЗОВАНИЕМ АЛЮМИНИЙОКСИДНЫХ НОСИТЕЛЕЙ С ВЫСОКИМ ОБЪЕМОМ НАНОПОР

1. Катализатор гидроизомеризации, содержащий
базовый экструдат, содержащий
по меньшей мере, одно молекулярное сито, селективное в изомеризации н-парафинов,
3
первый оксид алюминия, имеющий распределение размера пор, отличающееся полной шириной на полумаксимуме, нормализованной к объему пор, от 15 до 25 нм·г/см, и
3
второй оксид алюминия, имеющий распределение размера пор, отличающееся полной шириной на полумаксимуме, нормализованной к объему пор, от 5 до 15 нм·г/см;
где данный катализатор дополнительно содержит, по меньшей мере, один металл, выбранный из группы, состоящей из элементов группы 6 и групп 8-10 периодической таблицы.
3
2. Катализатор гидроизомеризации по п. 1, в котором первый оксид алюминия имеет объем нанопор в интервале от 2 нм до 50 нм, составляющий от 0,7 до 2 см/г.
3
3. Катализатор гидроизомеризации по п. 2, в котором второй оксид алюминия имеет объем нанопор в интервале от 2 нм до 50 нм, составляющий от 0,7 до 2 см/г.
3
4. Катализатор гидроизомеризации по п. 1, в котором второй оксид алюминия имеет объем нанопор в интервале от 2 нм до 50 нм, составляющий от 0,7 до 2 см/г.
5. Катализатор гидроизомеризации по п. 1, где график распределения размера пор для базового экструдата показывает максимальный пик с плечом, расположенным при размере пор от 7 до 14 нм.
3
3
3
6. Катализатор гидроизомеризации по п. 1, где базовый экструдат имеет объем нанопор в интервале от 6 нм до 11 нм, составляющий от 0,25 до 0,4 см/г, объем нанопор в интервале от 11 нм до 20 нм, составляющий от 0,1 до 0,3 см/г и объем нанопор в интервале от 20 нм до 50 нм, составляющий от 0,04 до 0,1 см/г.
3
7. Катализатор гидроизомеризации по п. 1, где базовый экструдат имеет полный объем нанопор в интервале от 2 нм до 50 нм, составляющий от 0,7 до 1,2 см/г.
3
8. Катализатор гидроизомеризации по п. 1, где базовый экструдат имеет объем нанопор в интервале от 6 нм до 11 нм, составляющий от 0,25 до 0,4 см/г.
3
9. Катализатор гидроизомеризации по п. 1, где базовый экструдат имеет плотность частиц от 0,75 до 0,95 г/см.
10. Катализатор гидроизомеризации по п. 1, где базовый экструдат имеет бимодальное распределение пор по размерам.
11. Способ гидроизомеризации углеводородного сырья, в котором осуществляют контакт данного сырья с катализатором гидроизомеризации в условиях гидроизомеризации, получая гидроизомеризованный выходящий поток;
где катализатор гидроизомеризации содержит
базовый экструдат, содержащий
по меньшей мере, одно молекулярное сито, селективное в изомеризации н-парафинов,
3
первый оксид алюминия, имеющий распределение размера пор, отличающееся полной шириной на полумаксимуме, нормализованной к объему пор, от 15 до 25 нм·г/см, и
3
второй оксид алюминия, имеющий распределение размера пор, отличающееся полной шириной на полумаксимуме, нормализованной к объему пор, от 5 до 15 нм·г/см;
где данный катализатор дополнительно содержит, по меньшей мере, один металл, выбранный из группы, состоящей из элементов группы 6 и групп 8-10 периодической таблицы.
3
12. Способ гидроизомеризации по п. 11, в котором первый оксид алюминия имеет объем нанопор в интервале от 2 нм до 50 нм, составляющий от 0,7 до 2 см/г.
3
13. Способ гидроизомеризации по п. 12, в котором второй оксид алюминия имеет объем нанопор в интервале от 2 нм до 50 нм, составляющий от 0,7 до 2 см/г.
3
14. Способ гидроизомеризации по п. 11, в котором второй оксид алюминия имеет объем нанопор в интервале от 2 нм до 50 нм, составляющий от 0,7 до 2 см/г.
15. Способ гидроизомеризации по п. 11, для которого график распределения размера пор для базового экструдата показывает максимальный пик с плечом, расположенным при размере пор от 7 до 14 нм.
3
3
3
16. Способ гидроизомеризации по п. 11, в котором базовый экструдат имеет объем нанопор в интервале от 6 нм до 11 нм, составляющий от 0,25 до 0,4 см/г, объем нанопор в интервале от 11 нм до 20 нм, составляющий от 0,1 до 0,3 см/г, и объем нанопор в интервале от 20 нм до 50 нм, составляющий от 0,04 до 0,1 см/г.
3
17. Способ гидроизомеризации по п. 11, где базовый экструдат имеет полный объем нанопор в интервале от 2 нм до 50 нм, составляющий от 0,7 до 1,2 см/г.
3
18. Способ гидроизомеризации по п. 11, где базовый экструдат имеет объем нанопор в интервале от 6 нм до 11 нм, составляющий от 0,25 до 0,4 см/г.
3
19. Способ гидроизомеризации по п. 11, где базовый экструдат имеет плотность частиц от 0,75 до 0,95 г/см.
20. Способ гидроизомеризации по п. 11, где базовый экструдат имеет бимодальное распределение пор по размерам.